(57)【特許請求の範囲】
【請求項１】
金属アルコキシドの加水分解・縮合物である、無機成分を主体とする無機系化合物で被覆された有機繊維を含み、且つ、前記無機系化合物が有機繊維間に被膜を形成していないことを特徴とする、繊維集合体。
【請求項２】
請求項１に記載の繊維集合体からなる培養担体。
【発明の詳細な説明】
【技術分野】
【０００１】
本発明は、培養基材、断熱材、濾過材等として使用できる繊維集合体に関する。
【背景技術】
【０００２】
細胞を生体内の環境に近づけた状態で培養するため、細胞を三次元培養することによる組織形成誘導技術がある。この培養担体として、フィルム、粒子、中空糸、繊維集合体、発泡体などが知られている。
しかしながら、これら培養担体は三次元培養に必要な表面積が不十分であるため、細胞の高密度培養が困難であったり、生体内環境に類似した細胞の組織形成能を保有していない場合が多い。
【０００３】
このような従来の培養担体の問題点を解決し、三次元培養できる培養担体として、「エレクトロスピニング法により作製したナノファイバーを含むスキャフォールド」が提案されている（特許文献１）。具体的な実施例においては、シリカ、ポリビニルアルコール（ＰＶＡ）からなるナノファイバーを使用している。
しかしながら、このようなナノファイバーを含むスキャホールドは実用的な機械的強度、細胞接着能を有するものではなかった。例えば、ゾルゲル法によって作製したシリカからなるナノファイバーは、紡糸後、溶媒の乾燥や焼成過程において、収縮することによる基材の割れが生じやすい。また、焼成を行わないシリカゲルファイバーは、柔軟性はあるものの十分な強度がない。一方、焼成を行ったシリカファイバーは、強度はあるが曲げによって容易に破砕されるなど屈曲性が低く、様々な培養方法に適した基材の作製が困難であった。
また、ＰＶＡからなるナノファイバーは、図１及び図２にヒト肝癌由来細胞株（ＨｅｐＧ２）を培養した場合を示すように、細胞との接着性が極めて低く、個々の細胞の存在は認められたが、培養時間の経過における細胞の増殖は全く認められなかった。
【０００４】
また、断熱材、濾過材等の用途において、耐熱性、耐薬品性などの観点からガラス繊維の集合体を用いられている場合があるが、曲げによって容易に破砕されるなど屈曲性が低く、より実用的な機械的強度の優れるものが望まれていた。
【先行技術文献】
【特許文献】
【０００５】
【特許文献１】特開２００７−３１９０７４号公報
【発明の概要】
【発明が解決しようとする課題】
【０００６】
本発明の課題は、従来技術の前記課題を解決し、屈曲性が高いなど実用的な機械的強度を有し、生体親和性、細胞接着能、耐熱性、耐薬品性を有するなど所望性能を有する繊維集合体を提供することにある。
【課題を解決するための手段】
【０００７】
前記課題は、本発明による、無機成分を主体とする無機系化合物で被覆された有機繊維を含み、且つ、前記無機系化合物が被膜を形成していないことを特徴とする、繊維集合体により解決することができる。
【発明の効果】
【０００８】
本発明の繊維集合体は、有機繊維のもつ屈曲性が高いなどの実用的な機械的強度を有すると同時に、無機成分を主体とする無機系化合物で被覆されていることによる生体親和性、細胞接着能、耐熱性、耐薬品性を有するなどの所望性能を有する繊維集合体である。
【図面の簡単な説明】
【０００９】
【図１】従来技術である、ＰＶＡからなるナノファイバーシート上で培養したヒト肝癌由来細胞株ＨｅｐＧ２の状態（培養１４日目）を示す、図面に代わる走査型電子顕微鏡（ＳＥＭ）写真（倍率＝３００倍）である。
【図２】図１に示すＨｅｐＧ２細胞の状態（培養１４日目）を示す、図面に代わるＳＥＭ写真（倍率＝６００倍）である。
【図３】比較例１で調製したポリプロピレン製不織布の構造を示す、図面に代わるＳＥＭ写真である。
【図４】比較例３で調製したシリカ不織布の構造を示す、図面に代わるＳＥＭ写真である。
【図５】実施例１で調製したシリカ不織布の構造を示す、図面に代わるＳＥＭ写真である。
【図６】比較例１で調製したポリプロピレン製不織布上で培養したヒト骨肉腫細胞株ＭＧ６３の状態（培養１４日目）を示す、図面に代わるＳＥＭ写真である。
【図７】比較例２で調製したプラズマ処理ポリプロピレン製不織布上で培養したＭＧ６３細胞の状態（培養１４日目）を示す、図面に代わるＳＥＭ写真である。
【図８】比較例３で調製したシリカ不織布上で培養したＭＧ６３細胞の状態（培養１４日目）を示す、図面に代わるＳＥＭ写真である。
【図９】実施例１で調製したシリカ不織布上で培養したＭＧ６３細胞の状態（培養１４日目）を示す、図面に代わるＳＥＭ写真である。
【図１０】比較例１〜３、実施例１で調製した各不織布上でのＭＧ６３細胞の細胞増殖能（不織布当たりの細胞数の経時的変化）を示すグラフである。
【図１１】比較例１〜３、実施例１で調製した各不織布上に対するＭＧ６３細胞の細胞接着率の相対比（培養１日後）を示すグラフである。
【図１２】比較例１で調製したポリプロピレン製不織布上で培養したヒト肝癌由来細胞株ＨｅｐＧ２の状態（培養１４日目）を示す、図面に代わるＳＥＭ写真である。
【図１３】比較例２で調製したプラズマ処理ポリプロピレン製不織布上で培養したＨｅｐＧ２細胞の状態（培養１４日目）を示す、図面に代わるＳＥＭ写真である。
【図１４】比較例３で調製したシリカ不織布上で培養したＨｅｐＧ２細胞の状態（培養１４日目）を示す、図面に代わるＳＥＭ写真である。
【図１５】実施例１で調製したシリカ不織布上で培養したＨｅｐＧ２細胞の状態（培養１４日目）を示す、図面に代わるＳＥＭ写真である。
【図１６】比較例１〜３、実施例１で調製した各不織布上でのＨｅｐＧ２細胞の細胞増殖能（不織布当たりの細胞数の経時的変化）を示すグラフである。
【図１７】比較例１〜３、実施例１で調製した各不織布上に対するＨｅｐＧ２細胞の細胞接着率の相対比（培養１日後）を示すグラフである。
【図１８】比較例１で調製したポリプロピレン製不織布上で培養したチャイニーズハムスター卵巣細胞由来株ＣＨＯ−Ｋ１の状態（培養１４日目）を示す、図面に代わるＳＥＭ写真である。
【図１９】比較例２で調製したプラズマ処理ポリプロピレン製不織布上で培養したＣＨＯ−Ｋ１細胞の状態（培養１４日目）を示す、図面に代わるＳＥＭ写真である。
【図２０】比較例３で調製したシリカ不織布上で培養したＣＨＯ−Ｋ１細胞の状態（培養１４日目）を示す、図面に代わるＳＥＭ写真である。
【図２１】実施例１で調製したシリカ不織布上で培養したＣＨＯ−Ｋ１細胞の状態（培養１４日目）を示す、図面に代わるＳＥＭ写真である。
【図２２】比較例１〜３、実施例１で調製した各不織布上でのＣＨＯ−Ｋ１細胞の細胞増殖能（不織布当たりの細胞数の経時的変化）を示すグラフである。
【図２３】比較例１〜３、実施例１で調製した各不織布上に対するＣＨＯ−Ｋ１細胞の細胞接着率の相対比（培養１日後）を示すグラフである。
【発明を実施するための形態】
【００１０】
本発明の繊維集合体は、無機成分を主体とする無機系化合物で被覆された有機繊維を含み、且つ、前記無機系化合物が被膜を形成していない。本発明の繊維集合体は、無機成分を主体とする無機系化合物で被覆された有機繊維を主体としてなるか、あるいは、無機成分を主体とする無機系化合物で被覆された有機繊維のみからなることができる。
【００１１】
本明細書において、「有機繊維を主体としてなる」とは、繊維集合体に対して有機繊維が５０ｍａｓｓ％以上占めていることを意味し、好ましくは６０ｍａｓｓ％以上、より好ましくは７０ｍａｓｓ％以上、更に好ましくは８０ｍａｓｓ％以上、更に好ましくは９０ｍａｓｓ％以上であることを意味する。
また、「無機成分を主体とする」とは、無機系化合物の内、無機成分が５０ｍａｓｓ％以上を占めていることを意味し、６０ｍａｓｓ％以上を占めているのがより好ましく、７５ｍａｓｓ％以上を占めているのがより好ましい。
【００１２】
本発明で用いる有機繊維としては、実用的な機械的強度、例えば、高い屈曲性を示す繊維である限り、特に限定されるものではないが、例えば、ポリアミド系繊維、ポリビニルアルコール系繊維、ポリ塩化ビニリデン系繊維、ポリ塩化ビニル系繊維、ポリエステル系繊維、ポリアクリロニトリル系繊維、ポリエチレン系繊維、ポリプロピレン系繊維、ポリウレタン系繊維、メタ型、パラ型の芳香族繊維、ポリアミドイミド繊維、ポリテトラフルオロエチレン繊維、芳香族ポリエーテルアミド繊維、ポリベンツイミダゾール繊維などを挙げることができる。
【００１３】
本発明で用いる「無機成分を主体とする無機系化合物」（以下、単に「無機系化合物」と称することがある）は、所望性能、例えば、生体親和性、細胞接着能、耐熱性、耐薬品性を付与することができる限り、特に限定されるものではないが、特には、金属アルコキシドの加水分解・縮合物であることが好ましい。例えば、ＳｉＯ２、Ａｌ２Ｏ３、Ｂ２Ｏ３、ＴｉＯ２、ＺｒＯ２、ＣｅＯ２、ＦｅＯ、Ｆｅ３Ｏ４、Ｆｅ２Ｏ３、ＶＯ２、Ｖ２Ｏ５、ＳｎＯ２、ＣｄＯ、ＬｉＯ２、ＷＯ３、Ｎｂ２Ｏ５、Ｔａ２Ｏ５、Ｉｎ２Ｏ３、ＧｅＯ２、ＰｂＴｉ４Ｏ９、ＬｉＮｂＯ３、ＢａＴｉＯ３、ＰｂＺｒＯ３、ＫＴａＯ３、Ｌｉ２Ｂ４Ｏ７、ＮｉＦｅ２Ｏ４、ＳｒＴｉＯ３などの金属酸化物を挙げることができる。これらの金属酸化物は、一成分の酸化物から構成されていても、二成分以上の酸化物から構成されていても良い。例えば、ＳｉＯ２−Ａｌ２Ｏ３のニ成分から構成することができる。
【００１４】
本発明の繊維集合体では、繊維集合体を構成する前記の有機繊維の繊維表面全体が前記無機系化合物で被覆されていることもできるし、あるいは、その繊維表面の一部のみが無機系化合物で被覆されていることもできる。無機系化合物により付与される生体親和性、細胞接着能、耐熱性、耐薬品性を有するなど所望性能を発揮できるように、繊維表面全体が無機系化合物で被覆されているのが好ましい。
また、本発明の繊維集合体では、繊維集合体の空隙を有効に利用できるように、無機系化合物の被膜が形成されていない。
【００１５】
本発明の繊維集合体の態様としては、例えば、不織布のような二次元的形態、中空円筒形、円筒形などの三次元的形態などが含まれる。
【００１６】
本発明の繊維集合体は、例えば、有機繊維の集合体（例えば、不織布、中空円筒形など）を形成した後に、無機系ゾル溶液を付与し、乾燥することにより、製造することができる。
【００１７】
有機繊維の集合体は、従来から公知の方法によって製造できる。例えば、不織布形態の場合には、例えば、スパンボンド法、メルトブロー法、静電紡糸法、フラッシュ紡糸法などの直接法により形成したウエブ、乾式ウエブ又は湿式ウエブをケミカルボンド法、サーマルボンド法、ニードルパンチ法、及び／又は水流絡合法により結合して得ることができる。三次元的形態の場合には、繊維を捕集する支持体として立体的なもの（例えば、円柱）を使用すれば、中空形態を有する繊維集合体を形成できる。また、不織布形態等の二次元的形態の繊維集合体を成形することによって、三次元的形態を有する繊維集合体を形成できる。
【００１８】
なお、有機繊維が無機系ゾル溶液との親和性が低い場合には、有機繊維間に被膜を形成することなく、有機繊維を無機系化合物で被覆しにくいため、有機繊維（集合体）に対して、親和性を付与又は向上させる処理を行うのが好ましい。この親和性を付与又は向上させる処理としては、例えば、スルホン化処理、フッ素ガス処理、ビニルモノマーのグラフト重合処理、界面活性剤処理、又は放電処理などを挙げることができる。
【００１９】
これらの中でも有機繊維の強度を低下させることなく効果的に親和性を付与又は向上させることのできる点で、放電処理が好ましい。この放電処理として、コロナ放電処理、プラズマ処理、グロー放電処理、沿面放電処理、紫外線処理又は電子線処理を挙げることができる。放電処理の中でも、空気中の大気圧下で、それぞれが誘電体を担持する一対の電極間に、これら両方の誘電体と接触するように有機繊維集合体を配置し、これら両電極間に交流電圧を印加し、有機繊維集合体の内部空隙で放電を発生させる方法であると、有機繊維集合体の内部も親和性を付与又は向上させることができ、内部においても被膜を形成しにくいため好適である。
【００２０】
形成した有機繊維集合体（好ましくは、親和性付与又は向上処理を実施した有機繊維集合体）に付与する無機系ゾル溶液としては、例えば、所望の元素を含む化合物を含む溶液（原料溶液）を、１００℃以下程度の温度で加水分解させ、縮重合させることによって得ることができる。前記原料溶液の溶媒は、例えば、有機溶媒（例えばアルコール）又は水である。
【００２１】
前記化合物を構成する元素は特に限定するものではないが、例えば、リチウム、ベリリウム、ホウ素、炭素、ナトリウム、マグネシウム、アルミニウム、ケイ素、リン、硫黄、カリウム、カルシウム、スカンジウム、チタン、バナジウム、クロム、マンガン、鉄、コバルト、ニッケル、銅、亜鉛、ガリウム、ゲルマニウム、ヒ素、セレン、ルビジウム、ストロンチウム、イットリウム、ジルコニウム、ニオブ、モリブデン、カドミウム、インジウム、スズ、アンチモン、テルル、セシウム、バリウム、ランタン、ハフニウム、タンタル、タングステン、水銀、タリウム、鉛、ビスマス、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、又はルテチウムなどを挙げることができる。
【００２２】
前記の化合物としては、例えば前記元素の酸化物を挙げることができ、具体的には、ＳｉＯ２、Ａｌ２Ｏ３、Ｂ２Ｏ３、ＴｉＯ２、ＺｒＯ２、ＣｅＯ２、ＦｅＯ、Ｆｅ３Ｏ４、Ｆｅ２Ｏ３、ＶＯ２、Ｖ２Ｏ５、ＳｎＯ２、ＣｄＯ、ＬｉＯ２、ＷＯ３、Ｎｂ２Ｏ５、Ｔａ２Ｏ５、Ｉｎ２Ｏ３、ＧｅＯ２、ＰｂＴｉ４Ｏ９、ＬｉＮｂＯ３、ＢａＴｉＯ３、ＰｂＺｒＯ３、ＫＴａＯ３、Ｌｉ２Ｂ４Ｏ７、ＮｉＦｅ２Ｏ４、ＳｒＴｉＯ３などを挙げることができる。前記の無機成分は、一成分の酸化物から構成されていても、二成分以上の酸化物から構成されていても良い。例えば、ＳｉＯ２−Ａｌ２Ｏ３のニ成分から構成することができる。
【００２３】
前記の無機系ゾル溶液は、前記原料溶液に対して、前記化合物を縮重合させる処理を行うことにより得られる。無機系ゾル溶液中の無機系化合物の固形分濃度は、被覆する有機繊維によって適宜選択することができるが、有機繊維を被覆しやすく、また、有機繊維間に無機化合物の被膜を形成しにくように、１０ｍａｓｓ％以下であるのが好ましい。
【００２４】
前記無機系ゾル溶液は、有機繊維集合体への無機系ゾル溶液の付与工程において、有機繊維集合体の内部まで均一に到達させることができる限り、粘度は特に限定されるものではない。
【００２５】
無機系ゾル溶液付与工程で用いる無機系ゾル溶液は、上述のような無機成分以外に、有機成分を含んでいることができ、この有機成分として、例えば、シランカップリング剤、染料などの有機低分子化合物、ポリメチルメタクリレートなどの有機高分子化合物、などを挙げることができる。
【００２６】
前記原料溶液は、前記原料溶液に含まれる化合物を安定化する溶媒（例えば、有機溶媒（例えば、エタノールなどのアルコール類、ジメチルホルムアミド）又は水）、前記原料溶液に含まれる化合物を加水分解するための水、及び加水分解反応を円滑に進行させる触媒（例えば、塩酸、硝酸など）を含んでいることができる。また、前記原料溶液は、例えば、化合物を安定化させるキレート剤、前記化合物の安定化のためのシランカップリング剤、圧電性などの各種機能を付与することができる化合物、接着性改善、柔軟性、硬度（もろさ）調整のための有機化合物（例えば、ポリメチルメタクリレート）、あるいは染料などの添加剤を含んでいることができる。なお、これらの添加剤は、加水分解を行う前、加水分解を行う際、或いは加水分解後に添加することができる。
【００２７】
また、前記原料溶液は、無機系又は有機系の微粒子を含んでいることができる。前記無機系微粒子としては、例えば、酸化チタン、二酸化マンガン、酸化銅、二酸化珪素、活性炭、金属（例えば、白金）を挙げることができ、有機系微粒子として、色素又は顔料などを挙げることができる。また、微粒子の平均粒径は特に限定されるものではないが、好ましくは０．００１〜１μｍ、より好ましくは０．００２〜０．１μｍである。このような微粒子を含んでいることによって、光学機能、多孔性、触媒機能、吸着機能、或いはイオン交換機能などを付与することができる。
【００２８】
形成した有機繊維集合体（好ましくは、親和性付与又は向上処理を実施した有機繊維集合体）に無機系ゾル溶液を付与する方法は、その全体に均一に、すなわち、有機繊維集合体の外側部分と同様に、内部まで充分に無機系ゾル溶液を到達させることができる限り、特に限定されるものではないが、例えば、有機繊維集合体を無機系ゾル溶液に浸漬することにより、実施することができる。
【００２９】
浸漬後の有機繊維集合体に含まれる余剰の無機系ゾル溶液は、有機繊維間に被膜を形成することがないように、通気により除去することが好ましい。前記の通気は、吸引により、及び／又は、加圧により実施することができる。有機繊維集合体は、屈強性が高いなど実用的な機械的強度を有する有機繊維から構成されているため、吸引及び／又は加圧により通気させても、厚さを潰すことがなく、内部を含む全体の繊維に無機系ゾル溶液を付与した有機繊維集合体を得ることができる。
【００３０】
無機系ゾル溶液を付与した繊維集合体は、有機繊維の形態を維持できるように、有機繊維構成樹脂の融点よりも低い温度（好ましくは１０℃以上、より好ましくは２０℃以上低い温度）で乾燥する。
【００３１】
なお、水酸基を含む無機系化合物の場合、熱処理条件によって無機系化合物で被覆された繊維表面の水酸基量を調整することができる。繊維表面に水酸基を多くの存在させたい場合は、５００℃以下、好ましくは１２０〜３００℃の熱処理とするのが好ましい。このように５００℃以下で焼成することによって、繊維単位重量あたりの水酸基量を５０μｍｏｌ／ｇ以上とすることができ、好ましくは１００μｍｏｌ／ｇ以上とすることができる。このように無機系化合物が前記のような量の水酸基を含むと、例えば、リン酸イオンとカルシウムイオンを含む人工体液中に浸漬することにより、繊維上にアパタイトを効率的に析出させることができる。
【実施例】
【００３２】
以下、実施例によって本発明を具体的に説明するが、これらは本発明の範囲を限定するものではない。
【００３３】
（比較例１）
メルトブロー法によりポリプロピレン製不織布（目付：２０ｇ／ｍ２）を調製した。得られたポリプロピレン製不織布の走査型電子顕微鏡（ＳＥＭ）写真を図３に示す。
【００３４】
（比較例２）
比較例１のポリプロピレン製不織布を次の条件でプラズマ処理することにより、プラズマ処理ポリプロピレン製不織布を調製した。
すなわち、空気中の大気圧下で、それぞれがポリエステルフィルムを担持する一対の電極間に、これら両方のポリエステルフィルムと接触するように不織布を配置し、これら両電極間に交流電圧を印加（電圧：６０Ｖ、電流：８Ａ、周波数：３０ｋＨｚ、電力：０．４８ｋＷ）し、不織布の内部空隙で放電を発生させた。
【００３５】
（比較例３）
金属化合物としてテトラエトキシシラン、溶媒としてエタノール、加水分解のための水、及び触媒としての硝酸を、１：７．２：７：０．００３９のモル比で混合し、温度２５℃、攪拌条件３００ｒｐｍで１５時間反応させた。反応後、酸化ケイ素の固形分濃度が４ｍａｓｓ％となるようにエタノールで希釈し、シリカゾル溶液とした。
次いで、比較例１のポリプロピレン製不織布を前記シリカゾル溶液に浸漬した後、吸引により余剰のゾル溶液を除去した。その後、温度１１０℃、１０分の熱処理を行って乾燥し、シリカ不織布を形成した。
得られたシリカ不織布のＳＥＭ写真を図４に示す。このシリカ不織布はシリカ被膜が形成されていた。
【００３６】
（実施例１）
比較例１のポリプロピレン製不織布の代わりに、比較例２のプラズマ処理したポリプロピレン製不織布を使用したこと以外は、比較例３と同様にして、シリカ不織布を形成した。得られたシリカ不織布のＳＥＭ写真を図５に示す。このシリカ不織布はシリカ被膜が形成されていなかった。
【００３７】
（細胞培養の評価）
実施例１及び比較例１〜３の不織布を、それぞれ１２１℃、２０分の滅菌処理を行った。いずれの不織布も滅菌処理後に形態変化は認められなかった。
各不織布を用いて、以下に示す培養条件により、培養を行った。
【００３８】
（１）細胞：ＭＧ６３（ヒト骨肉腫細胞株、IFO 50108）
培養培地：ＭＥＭ（Minimum Essential Medium、Invitrogen社）に、１０％ウシ胎児血清（ＦＢＳ）、抗生物質（６０μｇ／ｍＬペニシリン及び１００μｇ／ｍＬストレプトマイシン）、ＮＥＡＡ（Non-Essential Amino Acids Solution 10 mmol/L、Invitrogen社を０．１％になるように希釈して使用）を添加したもの。
培養環境：３７℃、５％ＣＯ２
播種細胞数：２×１０５ｃｅｌｌｓ／ｍＬ
サンプル形状：１×１ｃｍ角
【００３９】
培養１４日目におけるＭＧ６３細胞の状態を、図６（比較例１）、図７（比較例２）、図８（比較例３）、図９（実施例１）に、それぞれ、示す。また、不織布当たりの細胞数の経時的変化を図１０に、培養１日後の細胞接着率を図１１に、それぞれ、示す。
細胞接着能（図１１）は、実施例１が最も高い接着率を示した。また、細胞増殖能評価（図１０）では、比較例１〜３と比較して、実施例１が約２倍高い値を示した。比較例１〜３及び実施例１でのＭＧ６３細胞の細胞培養においては、実施例１の培養１日目における細胞接着能の効果が、実施例１と比較例１〜３の細胞増殖能に影響した。
【００４０】
（２）細胞：ＨｅｐＧ２（ヒト肝癌由来細胞株、ATCC：HB-0865、参考文献：Knowles BB, et al., Human hepatocellular carcinoma cell lines secrete the major plasma proteins and hepatitis B surface antigen., Science 209:497-499,1980.PubMed:6248960）
培養培地：Williams’s Medium E（購入会社名：シグマ社）に、１０％ＦＢＳ、抗生物質（６０μｇ／ｍＬペニシリン及び１００μｇ／ｍＬストレプトマイシン）、及び１ｍｍｏｌ／Ｌ  ＮＨ４Ｃｌを添加したもの。
培養環境：３７℃、５％ＣＯ２
播種細胞数：５×１０５ｃｅｌｌｓ／ｍＬ
サンプル形状：１×１ｃｍ角
【００４１】
培養１４日目におけるＨｅｐＧ２細胞の状態を、図１２（比較例１）、図１３（比較例２）、図１４（比較例３）、図１５（実施例１）に、それぞれ、示す。また、不織布当たりの細胞数の経時的変化を図１６に、培養１日後の細胞接着率を図１７に、それぞれ、示す。
細胞増殖能評価（図１６）では、比較例１〜３と比較して、実施例１が約２倍高い値を示した。また、細胞接着能（図１７）については、実施例１と比較例２が同等の高い接着率を示した。
【００４２】
（３）細胞：ＣＨＯ−Ｋ１（チャイニーズハムスター卵巣細胞由来、ATCC：CCL-61、参考文献：Puch TT,et al., Genetics of somatic mammalian cells III. Long-term cultivation of euploid cells from human and animal subjects., J.Exp.Med.108:945-956,4958.PudMed:13598821）
培養培地：ＤＭＥＭ（Dulbecco's Modified Eagle's Medium）に、１０％ＦＢＳ、及び抗生物質（６０μｇ／ｍＬペニシリン及び１００μｇ／ｍＬストレプトマイシン）を添加したもの。
培養環境：３７℃、５％ＣＯ２
播種細胞数：５×１０５ｃｅｌｌｓ／ｍＬ
サンプル形状：１×１ｃｍ角
【００４３】
培養１４日目におけるＣＨＯ−Ｋ１細胞の状態を、図１８（比較例１）、図１９（比較例２）、図２０（比較例３）、図２１（実施例１）に、それぞれ、示す。また、不織布当たりの細胞数の経時的変化を図２２に、培養１日後の細胞接着率を図２３に、それぞれ、示す。
細胞増殖能評価（図２２）では、実施例１、比較例１、比較例３で細胞の増殖が見られた。また、細胞接着能（図２３）については、比較例１〜３と比較して、実施例１が約２倍高い値を示した。
【産業上の利用可能性】
【００４４】
本発明の繊維集合体は、例えば、培養基材、断熱材、濾過材等として使用することができる。
【図１１】
0005598812.tif 000002
【図１７】
0005598812.tif 000003
【図２３】
0005598812.tif 000004
【図１】
0005598812.tif 000005
【図２】
0005598812.tif 000006
【図３】
0005598812.tif 000007
【図４】
0005598812.tif 000008
【図５】
0005598812.tif 000009
【図６】
0005598812.tif 000010
【図７】
0005598812.tif 000011
【図８】
0005598812.tif 000012
【図９】
0005598812.tif 000013
【図１０】
0005598812.tif 000014
【図１２】
0005598812.tif 000015
【図１３】
0005598812.tif 000016
【図１４】
0005598812.tif 000017
【図１５】
0005598812.tif 000018
【図１６】
0005598812.tif 000019
【図１８】
0005598812.tif 000020
【図１９】
0005598812.tif 000021
【図２０】
0005598812.tif 000022
【図２１】
0005598812.tif 000023
【図２２】
0005598812.tif 000024